(57)【要約】【課題】プラスチック基材上に６０℃程度の低温での焼付け乾燥で密着性に優れた塗膜を形成でき、しかも、ソフト感、耐牛脂性、耐薬品性及び耐擦傷性も良好な塗膜が得られる自動車内装材用水性塗料組成物を提供する。【解決手段】水性ウレタン樹脂（Ａ）、水性塩素化ポリオレフィン変性アクリル樹脂（Ｂ）、水性ポリオレフィン系樹脂（Ｃ）及び弾性粒子（Ｄ）を含む自動車内装材用水性塗料組成物であって、上記樹脂（Ａ）、（Ｂ）及び（Ｃ）の合計質量を１００質量％とした場合の上記樹脂（Ｃ）の量は１５〜５０質量％であり、上記樹脂（Ａ）及び（Ｂ）の固形分質量比〔（Ａ）／（Ｂ）〕は９０／１０〜５０／５０であり、上記樹脂（Ａ）は２０℃における伸び率が１００％以上であり、上記樹脂（Ｂ）中の塩素化ポリオレフィン変性量は５〜４０質量％であり、上記樹脂（Ｃ）は塩素化されていない水性ポリプロピレン系樹脂で、その結晶化度が３５〜５０％で、かつ、重量平均分子量が５００００〜２０００００である自動車内装材用水性塗料組成物。【選択図】なし【特許請求の範囲】
【請求項１】
水性ウレタン樹脂（Ａ）、水性塩素化ポリオレフィン変性アクリル樹脂（Ｂ）、水性ポリオレフィン系樹脂（Ｃ）及び弾性粒子（Ｄ）を含む自動車内装材用水性塗料組成物であって、
前記樹脂（Ａ）、（Ｂ）及び（Ｃ）の合計質量を１００質量％とした場合の前記樹脂（Ｃ）の量は、１５〜５０質量％であり、
前記樹脂（Ａ）及び（Ｂ）の固形分質量比〔（Ａ）／（Ｂ）〕は、９０／１０〜５０／５０であり、
前記樹脂（Ａ）は、２０℃における伸び率が１００％以上であり、
前記樹脂（Ｂ）中の塩素化ポリオレフィン変性量は、５〜４０質量％であり、
前記樹脂（Ｃ）は、塩素化されていない水性ポリプロピレン系樹脂で、その結晶化度が３５〜５０％で、かつ、重量平均分子量が５００００〜２０００００である
ことを特徴とする自動車内装材用水性塗料組成物。
【請求項２】
樹脂（Ｃ）は、メタロセン触媒を用いて得られたものである請求項１記載の自動車内装材用水性塗料組成物。
【請求項３】
樹脂（Ｃ）は、２０℃における伸び率が４００％以上である請求項１又は２記載の自動車内装材用水性塗料組成物。
【請求項４】
樹脂（Ｃ）は、不飽和有機酸又はその酸無水物によって変性されたものである請求項１、２又は３記載の自動車内装材用水性塗料組成物。
【請求項５】
（Ｄ）／〔（Ａ）＋（Ｂ）＋（Ｃ）〕の固形分質量比は、２０／１００〜１００／１００である請求項１、２、３又は４記載の自動車内装材用水性塗料組成物。
【請求項６】
樹脂（Ｂ）は、アクリル系重合鎖部分のガラス転移温度（Ｔｇ）が５０〜１２０℃である請求項１、２、３、４又は５記載の自動車内装材用水性塗料組成物。
【発明の詳細な説明】
【技術分野】
【０００１】
本発明は、自動車内装材用水性塗料組成物に関する。
【背景技術】
【０００２】
インストルメントパネル、センターコンソール、ドアトリム等の自動車内装部品としてプラスチック基材が広く使用されている。このような用途に用いられるプラスチック基材には、ソフト感（さらさら感、しっとり感を充分に並立した高品位の触感）、耐牛脂性、耐薬品性、耐擦傷性等の性能を付与する目的で塗装が施されることが一般的である。また、プラスチック基材への塗装であるため、塗料の塗装後に、低温乾燥を行うことにより密着性に優れた塗膜が得られることも必要である。
【０００３】
従来、ポリオレフィン系プラスチック基材において、低温乾燥で良好な密着性を得るために、塗料中の成分として塩素化ポリプロピレンが用いられてきたが、塩素化ポリプロピレンでは軟化温度を下げるための手段として塩素含有量を高める方法しかなかった。しかし、塩素含有量を高めると、塩素化ポリプロピレンのＳＰ値が高くなるため、素材との表面張力差が増大し、強固な密着力を望めなかった。また、塩素含有量と比例して溶剤溶解性が高まることにより、耐牛脂性が低下するばかりでなく、塗膜硬度も増大し、ソフト感が失われる傾向にあった。従って、上述したすべての性能が得られる塗料の開発が望まれている。
【０００４】
例えば、自動用プラスチック部品の表面改質方法に使用される塗料として、伸び率６０〜１００％の塗膜を得ることが可能な２液型ウレタン塗料が知られている（特許文献１参照）。また、ポリオレフィン素材の塗装に使用される塗料として、アクリル変性塩素化ポリオレフィンを含む塗料組成物も知られている（特許文献２参照）。しかし、これらの文献に開示されている塗料は有機溶剤系塗料であるため、環境への負荷が大きかった。また、特許文献２には、水性ポリオレフィン系樹脂を使用することが開示されていないし、耐牛脂性も劣っている。
【０００５】
ポリプロピレン系素材用の水性プライマー塗料として、α，β−不飽和ジカルボン酸等により変性され、数平均分子量が４０００〜３００００、塩素化度が０〜３０重量％の水性化変性ポリオレフィン系樹脂、水性化アクリル系樹脂及び水性化ポリウレタン系樹脂を含む塗料が知られている（特許文献３参照）。
【０００６】
しかし、これはプライマー塗料であって、ソフト感等の性能を実現する上塗り塗料ではなかった。また、水性塩素化ポリオレフィン変性アクリル樹脂を使用することは開示されていない。単純なアクリル樹脂を使用することは記載されているが、ポリオレフィン樹脂との相溶性が悪く、樹脂のみで配合されたクリヤー系塗料は白濁し、塗膜になったときも濁っており、樹脂同士のミクロな領域までの均一な混ざり合いがなく、付着性や耐牛脂性等に問題を有する場合もある。また、アクリルの樹脂のガラス転移温度が−５０℃〜＋２０℃と低く設定されており、自動車内装材用塗膜としては、耐牛脂性や耐擦り傷性低下のおそれがある。また、塗装ラインとしては、特許文献１〜３の実施例にもあるように従来の溶剤型塗料及び水性塗料の乾燥は、７０〜８０℃であるが、省エネルギーの観点からより低温での乾燥が望まれ、特に環境の点から水性塗料で且つ低温乾燥の期待が強い。
【特許文献１】特開平９−２５３５７７号公報
【特許文献２】特開２００５−２９０３１４号公報
【特許文献３】特開平６−３３６５６８号公報
【発明の開示】
【発明が解決しようとする課題】
【０００７】
上記現状に鑑み、プラスチック基材上に６０℃程度の低温での焼付け乾燥で密着性に優れた塗膜を形成でき、しかも、ソフト感、耐牛脂性、耐薬品性及び耐擦傷性も良好な塗膜が得られる自動車内装材用水性塗料組成物を提供することを目的とするものである。
【課題を解決するための手段】
【０００８】
本発明は、水性ウレタン樹脂（Ａ）、水性塩素化ポリオレフィン変性アクリル樹脂（Ｂ）、水性ポリオレフィン系樹脂（Ｃ）及び弾性粒子（Ｄ）を含む自動車内装材用水性塗料組成物であって、上記樹脂（Ａ）、（Ｂ）及び（Ｃ）の合計質量を１００質量％とした場合の上記樹脂（Ｃ）の量は、１５〜５０質量％であり、上記樹脂（Ａ）及び（Ｂ）の固形分質量比〔（Ａ）／（Ｂ）〕は、９０／１０〜５０／５０であり、上記樹脂（Ａ）は、２０℃における伸び率が１００％以上であり、上記樹脂（Ｂ）中の塩素化ポリオレフィン変性量は、５〜４０質量％であり、上記樹脂（Ｃ）は、塩素化されていない水性ポリプロピレン系樹脂で、その結晶化度が３５〜５０％で、かつ、重量平均分子量が５００００〜２０００００であることを特徴とする自動車内装材用水性塗料組成物である。
【０００９】
上記樹脂（Ｃ）は、メタロセン触媒を用いて得られたものであることが好ましい。
上記樹脂（Ｃ）は、２０℃における伸び率が４００％以上であることが好ましい。
上記樹脂（Ｃ）は、不飽和有機酸又はその酸無水物によって変性されたものであることが好ましい。
【００１０】
（Ｄ）／〔（Ａ）＋（Ｂ）＋（Ｃ）〕の固形分質量比は、２０／１００〜１００／１００であることが好ましい。
上記樹脂（Ｂ）は、アクリル系重合鎖部分のガラス転移温度（Ｔｇ）が５０〜１２０℃であることが好ましい。
以下、本発明を詳細に説明する。
【００１１】
本発明の自動車内装材用水性塗料組成物（以下、単に「水性塗料組成物」ともいう）は、ポリオレフィン等のプラスチック基材に好適に適用することができ、特にポリオレフィン基材に好適に適用することができる。従って、インストルメントパネル、センターコンソール、ドアトリム等の自動車内装部品等の塗装に適したものである。
【００１２】
本発明の水性塗料組成物は、水性ウレタン樹脂（Ａ）、塩素化ポリオレフィン変性量が５〜４０質量％の水性塩素化ポリオレフィン変性アクリル樹脂（Ｂ）、結晶化度３５〜５０％で重量平均分子量５００００〜２０００００の塩素化されていない水性ポリプロピレン系樹脂（Ｃ）及び弾性粒子（Ｄ）を特定配合で含むものである。このような成分を特定配合で含む塗料であるため、プラスチック基材上に低温焼付け乾燥で密着性に優れた塗膜を形成できる。また、得られる塗膜のソフト感、耐牛脂性、耐薬品性及び耐擦傷性も優れている。
【００１３】
また、本発明の水性塗料組成物は、直接基材上に塗装し、低温で焼付け乾燥することにより、上述した性能を有する塗膜を得ることができる。従って、上記水性塗料組成物を使用すれば、プライマーを塗装する工程を省略することができる。
【００１４】
本発明の水性塗料組成物は、水性ポリオレフィン系樹脂（Ｃ）を含むものである。上記樹脂（Ｃ）は、塗膜のマトリックスを形成する成分であり、熱によって溶融させることができる。上記樹脂（Ｃ）の量は、上記樹脂（Ａ）、（Ｂ）及び（Ｃ）の合計質量を１００質量％とした場合、１５〜５０質量％であり、２０〜４０質量％であることが好ましい。上記樹脂（Ｃ）の量が１５質量％未満であると、得られる塗膜と基材との密着性が劣るおそれがあり、５０質量％を超えると、得られる塗膜のＳＰ値が牛脂のＳＰ値に近くなり、牛脂を含みやすくなり、耐牛脂性が不足するおそれがある。
【００１５】
上記樹脂（Ｃ）は、結晶化度が３５〜５０％である。上記結晶化度が３５％未満であるとアモルファスとなり耐牛脂性が低下するおそれがあり、５０％を超えると溶融が困難となり、得られる塗膜と基材との密着性が劣るおそれがある。
本明細書において、上記結晶化度の測定方法は、以下のとおりである。
【００１６】
（結晶化度）
ポリプロピレンの立体規則性［ｍｍｍｍ］は、ＮＭＲ装置（日本電子（株）製、４００ＭＨｚ）にて１３Ｃ−ＮＭＲスペクトル測定法により測定した。試料３５０〜５００ｍｇを、１０ｍｍφのＮＭＲ用サンプル管中で、約２．２ｍｌのオルトジクロロベンゼンを用いて完全に溶解させた。次いで、ロック溶媒として約０．２ｍｌの重水素化ベンゼンを加え、均一化させた後、１３０℃でプロトン完全デカップリング法により測定を行った。測定条件は、フリップアングル９０°、パルス間隔５Ｔ１以上（Ｔ１は、メチル基のスピン格子緩和時間のうち最長の値）とした。プロピレン系重合体において、メチレン基及びメチン基のスピン格子緩和時間はメチル基のそれよりも短いので、この測定条件では、すべての炭素の磁化の回復は９９％以上である。２０時間以上の積算を行い測定した。
【００１７】
ケミカルシフトは、頭−尾（ｈｅａｄ  ｔｏ  ｔａｉｌ）結合からなるプロピレン単位連鎖部の１０種類のペンタッド（ｍｍｍｍ，ｍｍｍｒ，ｒｍｍｒ，ｍｍｒｒ，ｍｍｒｍ，ｒｍｒｒ，ｒｍｒｍ，ｒｒｒｒ，ｒｒｒｍ，ｍｒｒｍ）のうち、メチル分岐の絶対配置がすべて同一である、すなわち、ｍｍｍｍで表されるプロピレン単位５連鎖の第３単位目のメチル基にもとづくピークのケミカルシフトを２１．８ｐｐｍとして設定し、これを基準として他の炭素ピークのケミカルシフトを決定する。この基準では、例えば、その他のプロピレン単位５連鎖の場合、第３単位目のメチル基にもとづくピークのケミカルシフトはおおむね次のようになる。すなわち、ｍｍｍｒ：２１．５〜２１．７ｐｐｍ、ｒｍｍｒ：２１．３〜２１．５ｐｐｍ、ｍｍｒｒ：２１．０〜２１．１ｐｐｍ、ｍｍｒｍ及びｒｍｒｒ：２０．８〜２１．０ｐｐｍ、ｒｍｒｍ：２０．６〜２０．８ｐｐｍ、ｒｒｒｒ：２０．３〜２０．５ｐｐｍ、ｒｒｒｍ：２０．１〜２０．３ｐｐｍ、ｍｒｒｍ：１９．９〜２０．１ｐｐｍである。
【００１８】
このポリプロピレン主鎖は、上記ｍｍｍｍで表されるペンタッドに帰属されるピークのピークトップのケミカルシフトを２１．８ｐｐｍとした際に、１９．８ｐｐｍから２２．２ｐｐｍの範囲に現れる上記のペンタッド、すなわち、ｍｍｍｍ，ｍｍｍｒ，ｒｍｍｒ，ｍｍｒｒ，ｍｍｒｍ，ｒｍｒｒ，ｒｍｒｍ，ｒｒｒｒ，ｒｒｒｍ，ｍｒｒｍのすべてのペンタッドに属するピークの総面積Ｓに対する、２１．８ｐｐｍをピークトップとするピークの面積Ｓ１の比率（Ｓ１／Ｓ）を結晶化度と定義した。
なお、本願明細書では上記で述べた方法で結晶化度を測定するため、プロピレンと他のモノマーとの共重合体の結晶化度は、樹脂中のポリプロピレン部分の結晶化度を意味する。
【００１９】
上記樹脂（Ｃ）の重量平均分子量は５００００〜２０００００である。重量平均分子量が５００００未満であると、塗膜の凝集力低下により付着性の低下や耐牛脂性が低下するおそれがある。重量平均分子量が２０００００を超えると、樹脂の水性化が困難となり、水性樹脂製造に支障をきたすこととなる。
本明細書において、上記重量平均分子量の測定方法は、以下のとおりである。
【００２０】
（重量平均分子量）
はじめに試料２０ｍｇを３０ｍｌのバイアル瓶に採取し、安定剤としてＢＨＴを０．０４質量％含有するオルトジクロロベンゼン２０ｇを添加した。１３５℃に加熱したオイルバスを用いて試料を溶解させた後、孔径３μｍのＰＴＦＥ（ポリテトラフルオロエチレン）フィルターにて熱濾過を行い、ポリマー濃度０．１質量％の試料溶液を調製した。次に、カラムとしてＴＳＫｇｅｌ  ＧＭ  Ｈ−ＨＴ（３０ｃｍ×４本）及びＲＩ検出器を装着したウォーターズ（Ｗａｔｅｒｓ）社製ＧＰＣ１５０ＣＶを使用し、ＧＰＣ測定を行った。測定条件としては、試料溶液のインジェクション量：５００μｌ、カラム温度：１３５℃、溶媒：オルトジクロロベンゼン、流量：１．０ｍｌ／ｍｉｎを採用した。
分子量の算出に際しては、標準試料として市販の単分散のポリスチレンを使用し、該ポリスチレン標準試料に換算した分子量とした。
【００２１】
上記樹脂（Ｃ）は、塩素化されていない水性ポリプロピレン系樹脂である。本発明は塩素化されていない水性ポリプロピレン系樹脂を使用するものであるが、得られる塗膜と基材との低温焼付け乾燥での密着性を高めることができるものである。上記塩素化されていない水性ポリオレフィン系樹脂としては、例えば、プロピレンの単独重合体、プロピレンとプロピレンと共重合可能な塩素不含の単量体（エチレン等）との共重合体が挙げられる。
【００２２】
上記樹脂（Ｃ）は、構成モノマーの９０質量％以上がプロピレンであるポリプロピレン系樹脂であることが好ましい。上記ポリプロピレン系樹脂において、プロピレンが９０質量％未満であると、樹脂の結晶化度部分が少なくなり、塗膜の耐牛脂性が劣るおそれがある。
【００２３】
上記ポリプロピレン系樹脂において、プロピレン以外の構成モノマーとしては、例えば、炭素原子数２又は４〜２０のモノ又はジオレフィン類、例えば、ブテン、ペンテン、ヘキセン、オクテン、デセン、ブタジエン、ヘキサジエン、オクタジエン、シクロブテン、シクロペンテン、シクロヘキセン、ノルボルネン、ノルボルナジエン、スチレン及びこれらの誘導体が挙げられる。本明細書において、樹脂を構成するモノマー含有量は、樹脂の製造に用いる各モノマー量により求めることができる。
【００２４】
上記樹脂（Ｃ）は、メタロセン触媒を用いて得られるものであることが好ましい。これは一般にメタロセン触媒が、リガンドのデサインによりミクロタクティシティーを制御できること、すなわち得られたポリプロピレン主鎖が、アタクチックポリプロピレンとは異なり、結晶化可能な連鎖長のアイソタクチックブロックを含有することを意味し、アイソタクチックブロックが存在するということは、言い換えれば、立体特異性（ｓｔｅｒｅｏｓｐｅｃｉｆｉｃｉｔｙ）が乱れたシークエンスからなるブロックも同時に主鎖に存在することを意味する。即ち、メタロセン触媒を用いて重合されたポリプロピレン主鎖中には、結晶性を有するブロックと非晶性のブロックとが共存し、かつ結晶性を有するブロックが、比較的長い平均連鎖長を有するアイソタクチックブロックから形成され、アイソタクチック性に富む構造になっているという特異な構造となったものである。このような特長から、メタロセン触媒を用いて重合されたポリオレフィンを用いた塗料は、低温であっても得られる塗膜の耐牛脂性、付着性、伸び率制御等によるソフト感を並立する事が可能となるためである。
上記メタロセン触媒としては、従来公知のものを使用することができ、例えば特開２００４−１１５７１２号公報（［００２１］〜［００５２］）記載のもの等が挙げられる。
【００２５】
上記樹脂（Ｃ）は、不飽和有機酸又はその酸無水物によって変性されたもの（以下、変性ポリプロピレン系樹脂ということがある。）であることが好ましい。上記不飽和有機酸又はその酸無水物によって変性されたものとしては、例えば、上記ポリプロピレン系樹脂の主鎖に、炭素原子数３〜２５の不飽和カルボン酸又はその酸無水物をグラフト反応させて変性したものを挙げることができる。このグラフト反応は常法によりラジカル発生剤を用いて行うことができる。
【００２６】
グラフトさせる不飽和カルボン酸又はその酸無水物としては、マレイン酸、フマル酸、イタコン酸、テトラヒドロフタル酸、シトラコン酸、クロトン酸、アリルコハク酸、メサコン酸、アコニット酸、及びこれらの無水物等が挙げられ、なかでも、マレイン酸、及びこの無水物等が好ましい。
【００２７】
本発明に用いることができる変性ポリプロピレン系樹脂の不飽和カルボン酸又はその酸無水物の付加率（変性ポリプロピレン系樹脂中の不飽和カルボン酸又はその酸無水物の含有割合）は０．０１〜２０質量％、好ましくは０．１〜５質量％である。付加率が０．０１質量％未満であると、得られる水性塗料組成物の分散粒子の粒子径が大きく分散安定性が不良となりやすく、２０質量％を超えると、塗膜の耐水性が悪化する傾向となる。この付加率は、赤外分光スペクトル分析法により、カルボニル基の吸収強度を、付加率（含有量）既知のサンプルに基づいて作成した検量線と対比することにより測定できる。
【００２８】
不飽和カルボン酸又はその酸無水物を付加する方法としては、ラジカル発生剤の存在下で、ラジカル発生剤の分解条件に付すことによりグラフト反応させる方法が一般的であり、例えば、ポリプロピレン主鎖を有機溶媒に溶解し、不飽和カルボン酸又はその酸無水物とラジカル発生剤を添加し、撹拌下で加熱することにより付加を行う方法、各成分を押出機に供給して加熱混練しながら付加を行う方法等が挙げられる。
【００２９】
使用されるラジカル発生剤と不飽和カルボン酸又はその酸無水物とのモル比（ラジカル発生剤と不飽和カルボン酸又はその酸無水物との比率）は、通常１／１００〜３／５、好ましくは１／２０〜１／２であり、反応温度は、特に制限はないが、通常５０℃以上、好ましくは８０〜２００℃である。反応時間は、通常２〜１０時間である。
【００３０】
グラフト反応に用いられるラジカル発生剤としては、通常のラジカル発生剤から適宜選択して使用することができ、例えば有機過酸化物等が挙げられる。有機過酸化物としては、ジイソプロピルパーオキシド、ジ（ｔ−ブチル）パーオキシド、ｔ−ブチルヒドロパーオキシド、ベンゾイルパーオキシド、ジクミルパーオキシド、クミルヒドロパーオキシド、ジラウロイルパーオキシド、ジベンゾイルパーオキシド、メチルエチルケトンパーオキシド、シクロヘキサノンパーオキシド、クメンヒドロパーオキシド、ジイソプロピルパーオキシカルボナート、ジシクロヘキシルパーオキシカルボナート、ｔ−ブチルパーオキシイソプロピルモノカルボナート等が挙げられる。これらの中でも、ジ（ｔ−ブチル）パーオキシド、ジクミルパーオキシド、ｔ−ブチルパーオキシイソプロピルモノカルボナートが好ましい。
【００３１】
グラフト反応を溶解又は含浸状態で行う場合に用いられる有機溶媒としては、ベンゼン、トルエン、キシレン等の芳香族系炭化水素、ヘキサン、ヘプタン、オクタン、デカン等の脂肪族系炭化水素、トリクロロエチレン、パークロルエチレン、クロルベンゼン、ｏ−ジクロロベンゼン等のハロゲン化炭化水素等が挙げられ、これらの中でも芳香族系炭化水素及びハロゲン化炭化水素が好ましく、特にトルエン、キシレン、クロルベンゼンが好ましい。
【００３２】
また、不飽和ジカルボン酸モノエステルを変性成分として有する変性ポリプロピレン系樹脂を製造する場合は、不飽和ジカルボン酸モノエステルをポリプロピレン主鎖に上記のようにグラフト反応させる方法の他、不飽和ジカルボン酸又はその無水物を、ポリプロピレン主鎖にグラフト反応させた後、脂肪族アルコールを用いてカルボキシル基の１つをエステル化したり、酸無水物基をモノエステル化したりする方法によって製造することもできる。
【００３３】
上記樹脂（Ｃ）は、融点が５０〜９０℃であることが好ましい。上記融点が５０℃未満であると、得られる塗膜の耐牛脂性が不足するおそれがあり、９０℃を超えると、得られる塗膜と基材との密着性が劣るおそれがある。また、上記融点が上記範囲内にあると、低温焼付け乾燥によって、密着性、耐汚染性に優れた塗膜を得ることができる。融点は、５５〜７５℃であることがより好ましい。
本明細書において、樹脂（Ｃ）の融点（℃）の測定方法は、以下のとおりである。
【００３４】
（融点測定方法）
示差走査熱量計（ＤＳＣ）（熱分析装置ＳＳＣ５２００（セイコー電子製）にて以下の工程により測定した値を用いた。すなわち、昇温速度１０℃／ｍｉｎにて２０℃から１５０℃に昇温する工程（工程１）、降温速度１０℃／ｍｉｎにて１５０℃から−５０℃に降温する工程（工程２）、昇温速度１０℃／ｍｉｎにて−５０℃から１５０℃に昇温する工程（工程３）において、工程３の昇温時の図１のチャートの矢印で示される温度を融点とした。
【００３５】
上記樹脂（Ｃ）は、２０℃における伸び率が４００％以上であることが好ましい。上記伸び率が上記範囲内にあると、得られる塗膜のソフト感（特にしっとり感）を向上させることができる。上記伸び率は、５００％以上であることがより好ましく、上記範囲内であれば、１０００％以下であってもよい。
【００３６】
本明細書において、樹脂の伸び率（％）の測定方法は、以下のとおりである。
乾燥膜厚２５μｍになるようにスプレーガンでポリプロピレン板に塗装し、６０℃で２０分間焼付けを行い、得られたポリプロピレン板から幅１０ｍｍ、長さ５０ｍｍの試験片を切り出し、温度２０℃、引っ張り速度５０ｍｍ／ｍｉｎにて伸び率を測定する。測定には、島津製作所（株）製の島津オートグラフＡＧ−ＩＳ  ＭＳを用いる。
【００３７】
樹脂（Ｃ）の水性化方法としては、特に限定されず、従来公知の方法で製造することができる。例えば、上記で製造された酸無水物変性ポリプロピレンにトルエンを加えて１００℃くらいで溶かした樹脂溶液とし、その後界面活性剤を加えて、５０〜６０℃くらいの状態で強制攪拌しながら、５０℃くらいのイオン交換水を滴下して転相乳化し、トルエンについては、その後減圧除去する方法が挙げられる。また、テトラヒドロフラン等の溶剤で６０℃くらいで上記酸無水物変性ポリプロピレン樹脂を加熱して溶解し、上記樹脂のカルボキシル基を過剰のアミンで中和した後、６０℃くらいのイオン交換水を、強制攪拌しながらこの樹脂溶液に滴下し、相転移して乳化し、その後、減圧にて溶剤を除去する方法が挙げられる。更に、上記溶解溶液に乳化剤及びアミンを併用して混合し、６０℃くらいのイオン交換水を強制攪拌しながら滴下して乳化し、その後溶媒を減圧除去する方法もある。上記手順とは逆に、アミン等の中和剤及び／又は界面活性剤等が溶解した温水中に上記加熱溶媒で溶かした酸無水物変性ポリオレフィン溶液を水中で強制攪拌しながら滴下し乳化後、溶媒を減圧除去する方法等も挙げられる。
【００３８】
本発明の水性塗料組成物は、水性ウレタン樹脂（Ａ）を含むものである。上記樹脂（Ａ）は、塗膜のマトリックスを形成する成分であり、熱によって溶融させることができる。上記樹脂（Ａ）を添加することによって、得られる塗膜のソフト感と耐擦傷性を向上させることができる。
【００３９】
上記樹脂（Ａ）の配合量は、上記樹脂（Ａ）、（Ｂ）及び（Ｃ）の合計質量を１００質量％とした場合、２５〜７５質量％であることが好ましい。上記樹脂（Ａ）の配合量が２５質量％未満であると、得られる塗膜のソフト感が劣るおそれがあり、７５質量％を超えると、得られる塗膜と基材との密着性が劣るおそれがある。
【００４０】
上記樹脂（Ａ）は、２０℃における伸び率が１００％以上である。上記伸び率が上記範囲内にあると、得られる塗膜のソフト感を向上させることができる。上記伸び率は、２００％以上であることがより好ましく、上記範囲内であれば、１０００％以下であってもよい。
【００４１】
上記樹脂（Ａ）としては、多官能イソシアネート化合物、一分子中に２個以上の水酸基を有するポリオール、及び、ジメチロールプロパンジオール又はジメチロールブタンジオール等の水酸基とカルボン酸基を共に有する親水化剤をジブチル錫ジラウレート等の触媒の存在下、イソシアナート基過剰の状態で反応させて得られたウレタンプレポリマーに、アミン類等の有機塩基又は水酸化カリウム、水酸化ナトリウム等の無機塩基によりカルボン酸を中和し、イオン交換水を加えて水性化した後、更に鎖伸長剤により高分子量化したウレタンディスパージョン；カルボン酸を含有しないウレタンプレポリマーを合成した後、カルボン酸、スルホン酸、エチレングリコール等の親水基を有したジオール又はジアミンを用いて鎖伸長した後、上記塩基性物質で中和して水性化し、必要により更に鎖伸長剤を用いて高分子量化したウレタンディスパージョン；必要により乳化剤も併用して得られたウレタンディスパージョンを挙げることができる。
【００４２】
上記多官能イソシアネート化合物としては１，６−ヘキサンジイソシアネート、リジンジイソシアネート、イソホロンジイソシアネート、シクロヘキサン−１，４−ジイソシアネート、キシリレンジイソシアネート、２，４−トリレンジイソシアネート、２，６−トリレンジイソシアネート等のジイソシアネート化合物及びこれらのアダクト体、ビュウレット体、イソシアヌレート体等の多官能イソシアネート化合物等を挙げることができる。
また、上記ポリオールとして、ポリエステルポリオール、ポリエーテルポリオール、ポリカーボナートポリオール等を挙げることができる。
【００４３】
上記鎖長延長剤としては、エチレングリコール、プロピレングリコール、１，４−ブタンジオール、ネオペンチルグリコール、フランジメタノール、ジエチレングリコール、トリエチレングリコール、テトラエチレングリコール等の低分子量ジオール化合物及びこれらにエチレンオキサイド、プロピレンオキサイド、テトラヒドロフラン等を付加重合させたポリエーテルジオール化合物；上記低分子量ジオール化合物と（無水）コハク酸、アジピン酸、（無水）フタル酸等のジカルボン酸及びこれらの無水物から得られる末端に水酸基を有するポリエステルジオール；トリメチロールエタン、トリメチロールプロパン等の多価アルコール；モノエタノールアミン、ジエタノールアミン、トリエタノールアミン等のアミノアルコール；エチレンジアミン、プロピレンジアミン、ブチレンジアミン、ヘキサメチレンジアミン、フェニレンジアミン、トルエンジアミン、キシレンジアミン、イソホロンジアミン等のジアミン化合物；水、アンモニア、ヒドラジン、二塩基酸ヒドラジド等を挙げることができる。
【００４４】
上記樹脂（Ａ）は、市販のウレタンディスパージョンを使用することもできる。上記市販のウレタンディスパージョンとしては特に限定されず、例えば、アデカボンタイターＨＵＸ５６１、アデカボンタイターＨＵＸ２１０、アデカボンタイターＨＵＸ９８０（以上、ＡＤＥＫＡ社製）、バイヒドロールＶＰ  ＬＳ２９５２（住化バイエルウレタン社製）、ＶＯＮＤＩＣ  ２２６０、ＶＯＮＤＩＣ  ２２２０、ハイドランＷＬＳ２１０、ハイドランＷＬＳ２１３（以上、大日本インキ化学工業社製）、ＮｅｏＲｅｚ  Ｒ９６０３（アビシア社製）等を挙げることができる。
【００４５】
本発明の水性塗料組成物は、水性塩素化ポリオレフィン変性アクリル樹脂（Ｂ）を含むものである。上記樹脂（Ｂ）は、塗膜のマトリックスを形成する成分であり、熱によって溶融させることができる。上記樹脂（Ｂ）は、低ＳＰのポリフロプレン樹脂と比較的ＳＰの高いウレタン樹脂の層分離や不均一分布を防ぐ目的で低ＳＰグラフト部と比較的高ＳＰのアクリル主鎖部でもって、上記ポリオレフィン樹脂とウレタン樹脂の相溶化樹脂となり三成分樹脂がミクロ的に均一な樹脂膜を形成している。更に、本発明の水性塗料組成物は、上記樹脂（Ｂ）を含有することにより、形成される塗膜に優れた耐擦傷性及び基材との間の密着性を付与することができる。
【００４６】
上記樹脂（Ｂ）の配合量は、上記樹脂（Ａ）、（Ｂ）及び（Ｃ）の合計質量を１００質量％とした場合、５〜４２質量％であることが好ましい。上記樹脂（Ｂ）の配合量が５質量％未満であると、ウレタン樹脂（Ａ）とポリプロピレン系樹脂（Ｃ）の混ざりあいの均一性が低下して、素材との付着性や耐擦り傷性低下のおそれがあり、４２質量％を超えると、ソフトフィール性が低下するおそれがある。
【００４７】
上記水性塩素化ポリオレフィン変性アクリル樹脂の製造に使用するポリオレフィンとしては、例えば、ポリエチレン、ポリプロピレン、エチレン−プロピレン共重合体、エチレン−プロピレン−ジエン共重合体、ポリブテン、スチレン−ブタジエン−イソプレン等の共重合体の塩素化物が挙げられる。
【００４８】
上記水性塩素化ポリオレフィン変性アクリル樹脂におけるアクリル系重合鎖部分は、ポリオレフィン部分にグラフトしている重合鎖、或いは、ポリオレフィン末端についているブロック重合鎖である。上記アクリル系重合鎖部分のガラス転移温度（Ｔｇ）は、５０〜１２０℃であることが好ましい。Ｔｇが５０℃未満であると、得られる塗膜の耐擦傷性と耐牛脂性が劣るおそれがあり、１２０℃を超えると、造膜性が劣り、得られる塗膜の耐水性の低下、ソフト感の低下のおそれがある。上記Ｔｇは、７０〜１００℃であることがより好ましい。
【００４９】
本明細書において、Ｔｇは、上記融点測定方法と同一の方法により得られる工程３の昇温時のチャートから得られる値である。即ち、図２で示されるチャートの矢印で示される温度をＴｇとした。
【００５０】
上記アクリル系重合鎖部分は、アクリル系単量体に由来する構造単位を必須成分とするが、適宜、その他の単量体に由来する構造単位を更に含んだ共重合体部分であってもよい。上記アクリル系単量体としては、例えば、アクリル酸やメタクリル酸及び（メタ）アクリルモノマー等の（メタ）アクリル酸エステル系単量体を挙げることができる。上記その他の単量体としては、例えば、スチレン、α−メチルスチレン等のスチレン系単量体、４−ヒドロキシブチルビニルエーテル等の水酸基含有ビニル系単量体等を挙げることができる。
【００５１】
（メタ）アクリル酸エステル系単量体としては、炭素原子数１〜１２のアルキル基を有する（メタ）アクリル酸エステル系モノマー、例えば、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｔ−ブチル、（メタ）アクリル酸ペンチル、（メタ）アクリル酸ヘキシル、（メタ）アクリル酸シクロヘキシル、（メタ）アクリル酸オクチル、ヘキシル（メタ）アクリル酸２−エチルヘキシル、（メタ）アクリル酸ノニル、（メタ）アクリル酸デシル、（メタ）アクリル酸ドデシル等が挙げられ、また、炭素原子数６〜１２のアリ−ル基又はアリールアルキル基を有する（メタ）アクリル酸エステル系モノマ−、例えば、（メタ）アクリル酸フェニル、（メタ）アクリル酸トルイル、（メタ）アクリル酸ベンジル等が挙げられる。なお、本明細書において、「（メタ）アクリル」の表現は「アクリル又はメタクリル」の意味である。
【００５２】
更に、ヘテロ原子を含有する炭素原子数１〜２０のアルキル基を有する（メタ）アクリル酸エステル系モノマー、例えば、（メタ）アクリル酸ジメチルアミノエチル、（メタ）アクリル酸ジエチルアミノエチル、（メタ）アクリル酸−２−アミノエチル、（メタ）アクリル酸−２−ヒドロキシエチル、（メタ）アクリル酸ヒドロキシプロピル、（メタ）アクリル酸−２−メトキシエチル、（メタ）アクリル酸−３−メトキシプロピル、（メタ）アクリル酸グリシジル、（メタ）アクリル酸エチレンオキサイドの付加物等、フッ素原子を含有する炭素原子数１〜２０のアルキル基を有する（メタ）アクリル酸エステルのモノマー、例えば、（メタ）アクリル酸トリフルオロメチルメチル、（メタ）アクリル酸２−トリフルオロメチルエチル、（メタ）アクリル酸２−パ−フルオロエチルエチル等、（メタ）アクリルアミド系モノマー、例えば、（メタ）アクリルアミド、（メタ）アクリルジメチルアミド等が挙げられる。
【００５３】
上記水性塩素化ポリオレフィン変性アクリル樹脂の製造方法は、例えば、塩素化ポリオレフィンを溶剤中に溶解させておいて、過酸化物の存在下、その溶液中で（メタ）アクリル酸等の酸含有アクリル系単量体をその他のアクリル系単量体と共重合させて塩素化ポリオレフィンにグラフト共重合させ、アミンで中和した後イオン交換水を加えて水性化する方法や、上記塩素化ポリオレフィンとアクリル単量体を乳化剤を用いて予め乳化し、その後、重合開始剤を用いて重合させる乳化重合法や微細懸濁重合法等が挙げられる。
【００５４】
上記樹脂（Ｂ）は、上記樹脂（Ｂ）中の塩素化ポリオレフィン変性量が５〜４０質量％の範囲である。上記樹脂（Ｂ）中の塩素化ポリオレフィン変性量が５質量％未満であると、ウレタン樹脂（Ａ）とポリプロピレン系樹脂（Ｃ）との相溶性の低下するおそれがあり、その結果、塗膜内が不均一となって、密着性低下や耐擦り傷性低下のおそれがある。上記樹脂（Ｂ）中の塩素化ポリオレフィン変性量が４０質量％を超えると、耐牛脂性が低下するおそれがある。上記変性量は、配合量から算出することができる。
【００５５】
本発明の水性塗料組成物において、上記樹脂（Ａ）及び（Ｂ）の固形分質量比〔（Ａ）／（Ｂ）〕は、９０／１０〜５０／５０であり、８０／２０〜６０／４０であることが好ましい。上記（Ａ）／（Ｂ）が９０／１０を超えると、得られる塗膜と基材との密着性が劣るおそれがあり、５０／５０未満であると、得られる塗膜のソフト感が不足するおそれがある。
【００５６】
本発明の水性塗料組成物は、弾性粒子（Ｄ）を含むものである。上記弾性粒子（Ｄ）を含有することにより、ソフト感（しっとり感及びさらさら感）に優れた塗膜を形成することができる塗料組成物を得ることができる。上記弾性粒子（Ｄ）としては、塗膜にソフト感を付与することができる従来公知の粒子であれば特に限定されないが、ウレタン樹脂ビーズを用いることが好ましい。
【００５７】
上記ウレタン樹脂ビーズは、平均粒径５〜２５μｍであることが好ましい。より好ましくは５〜２０μｍである。５μｍ未満であると、上記ウレタン樹脂ビーズ配合の一つの目的である低光沢化の効果が少なく、低光沢にするには多量の樹脂ビーズが必要となり、その結果、塗膜凝集力が低下し、膜凝集破壊による付着性低下のおそれがあり、２５μｍを超えると、塗膜の平滑性が低下し、さらさら感の低下によってソフト感が低下するおそれがある。
【００５８】
上記ウレタン樹脂ビーズは、目的とする意匠にあわせて、着色、無色、透明、不透明を問わず、これらの任意のものを使用することができる。使用することができるウレタン樹脂ビーズの市販品としては、例えば、アートパールＣ８００透明、アートパールＵ−６００Ｔ、アートパールＣ４００透明、アートパールＰ８００Ｔ（商品名；いずれも根上工業社製）等を挙げることができる。
【００５９】
上記樹脂（Ａ）、（Ｂ）及び（Ｃ）の合計質量に対する上記粒子（Ｄ）の配合比｛（Ｄ）／〔（Ａ）＋（Ｂ）＋（Ｃ）〕｝は、固形分質量比で、２０／１００〜１００／１００であることが好ましい。２０／１００未満であると、得られる塗膜のソフト感や耐擦傷性が劣るおそれがあり、１００／１００を超えると、得られる塗膜と基材との密着性が劣るおそれがある。
【００６０】
本発明の水性塗料組成物は、着色塗料であってもクリヤー塗料であってもよい。着色塗料である場合、着色顔料、光輝性顔料、体質顔料等の各種顔料を配合することができる。例えば、着色顔料としては、有機系としてはアゾレーキ系顔料、不溶性アゾ系顔料、縮合アゾ系顔料、フタロシアニン系顔料、インジゴ系顔料、ペリノン系顔料、ペリレン系顔料、フタロン系顔料、ジオキサジン系顔料、キナクリドン系顔料、イソインドリノン系顔料、ベンゾイミダゾロン系顔料、ジケトピロロピロール系顔料、金属錯体顔料等が挙げることができ、また無機系としては黄色酸化鉄、ベンガラ、カーボンブラック、二酸化チタン等が挙げられる。上記光輝性顔料としては、コレステリック液晶ポリマーからなるフレーク状顔料、アルミニウムフレーク顔料、金属酸化物被覆アルミナフレーク顔料、金属酸化物被覆シリカフレーク顔料、グラファイト顔料、干渉マイカ顔料、着色マイカ顔料、金属チタンフレーク顔料、ステンレスフレーク顔料、板状酸化鉄顔料、金属めっきガラスフレーク顔料、金属酸化物被覆めっきガラスフレーク顔料、ホログラム顔料が挙げられる。上記体質顔料としては、硫酸バリウム、タルク、カオリン、珪酸塩類等が挙げられる。上記顔料は、通常、顔料ペーストとして水性塗料組成物中に分散した状態で用いることができる。上記顔料ペーストは、通常、顔料及び樹脂を溶媒中に加えて分散することによって調製することができる。また、市販の顔料ペーストを使用することもできる。上記樹脂としては特に限定されないが、例えば、アクリルポリオール、ポリエステルポリオール、ポリアクリル酸等の水溶性樹脂が挙げられる。上記溶媒としては特に限定されず、キシレン等の有機溶媒、水等が挙げられる。上記分散には、通常、サンドグラインダーミル等の機器を用いる。
【００６１】
本発明の水性塗料組成物は、本発明の効果を損なわない範囲で、その他の配合物を必要に応じて含有するものであってもよい。含有することができる配合物としては特に限定されず、例えば、上記（Ａ）〜（Ｃ）以外の樹脂、表面調整剤、沈降防止剤、艶消し剤、紫外線吸収剤、光安定剤、酸化防止剤、ワックス、造膜助剤、架橋剤、増粘剤、消泡剤等を添加するものであってもよい。
【００６２】
本発明の水性塗料組成物は、上記樹脂（Ａ）、（Ｂ）及び（Ｃ）と、上記粒子（Ｄ）及び必要に応じて他の成分とを順に攪拌混合することによって得ることもできるし、上記（Ａ）〜（Ｃ）を混合した水性分散液に、上記粒子（Ｄ）を必要に応じて他の成分で分散した粒子（Ｄ）分散液を添加して得ることもできる。
【００６３】
本発明の水性塗料組成物は、種々のプラスチック基材及びこれらの成形品等に用いることができるが、ポリプロピレン等のポリオレフィン系、ＡＢＳ樹脂、ポリカーボネート等のプラスチック基材及びこれらの成形品に好適に用いることができ、ポリプロピレン等のポリオレフィン系基材及びその成形品に特に好適に用いることができる。
【００６４】
本発明の水性塗料組成物による塗装を行う際に、塗装前に基材にプライマーを塗装する必要はなく、通常アルコール等で基材を拭き取った後、基材上に直接本発明の水性塗料組成物を塗装し、焼付け乾燥することができる。なお、プライマーを塗装した上に本発明の水性塗料組成物による塗装を行うことも可能である。
【００６５】
本発明の水性塗料組成物を上記基材に塗布する方法としては特に限定されず、例えば、スプレー塗装、ロールコーター法、ベル塗装、ディスク塗装、カーテンコート、シャワーコート、スピンコート、刷毛塗り等を挙げることができ、通常、乾燥膜厚１０〜５０μｍの範囲内で塗装することができる。上記塗装と上記焼付け乾燥との間に、常温（室温）で適当な時間静置してセッティングしても良い。
【００６６】
上記焼付け乾燥は、加熱によって行うことが好ましい。また、上記加熱によって焼付け乾燥を行う場合であっても、硬化反応を生じさせる必要はなく樹脂の表面が溶融して基材に付着すれば充分であるため、低温での加熱により行うことができる。上記加熱は、例えば、５０℃以上であればよく、５〜６０分等の条件で行うことができる。
【発明の効果】
【００６７】
本発明の自動車内装材用水性塗料組成物は、上述の構成を有するものであるので、プラスチック基材上に塗装し、低温で焼付け乾燥することができ、且つ、密着性、ソフト感、耐牛脂性、耐擦傷性をはじめとして、他性能をも含めたすべての性質に優れた塗膜が得られるものである。
【発明を実施するための最良の形態】
【００６８】
以下本発明について実施例を掲げて更に詳しく説明するが、本発明はこれらの実施例のみに限定されるものではない。また実施例中、「部」、「％」は特に断りのない限り「質量部」、「質量％」を意味する。
【００６９】
製造例１  水性塩素化ポリオレフィン変性アクリル樹脂ＰＯＡｃ−１の製造
撹拌羽根、温度計、滴下装置、温度制御装置及び冷却管をつけた反応装置に、ポリオレフィン樹脂ハードレン１４ＬＷＰ（東洋化成工業（株）製、固形分１００％、塩素含有量２７％、重量平均分子量６００００）２５部、メチルメタクリレート６６．０部、２−ヒドロキシエチルメタクリレート４．５部、イソブチルメタクリレート１９．５部、エマルゲン９２０（花王（株）製、ノニオン界面活性剤、固形分１００％）２０部及びトルエン３０部を順に仕込み、徐々に１００℃まで昇温し３０分間攪拌して均一溶液とした。次に内部液温度を５０℃に冷却後、アゾビスブチロニトリル１．５部をメチルメタクリレート１０部に溶解して反応容器に攪拌しながら滴下した。続いて内部を１０００ｒｐｍで攪拌しながらイオン交換水３５０部を３０分間かけて滴下して乳化液を作成した。この乳化液を１５０ｒｐｍで攪拌しながら８５℃まで昇温し、３時間反応させた。
次いで、冷却後、減圧下で脱トルエン操作を行い、若干のイオン交換水添加等で調整した後、固形分３０％、平均粒径０．３６μｍの水性塩素化ポリオレフィン変性アクリル樹脂ＰＯＡｃ−１を得た。
【００７０】
なお、アクリル部のガラス転移温度測定サンプルは、表のポリオレフィンだけを除いた配合及び手順でもって重合を行い、得られた水性アクリル樹脂を乾燥したものを用いた。上記示差熱分析装置で測定した値を表１に示した。
【００７１】
製造例２  水性塩素化ポリオレフィン変性アクリル樹脂ＰＯＡｃ−２及びＰＯＡｃ−３の製造
上記ＰＯＡｃ−１の製造と同様に、表１に示す配合でもって、ＰＯＡｃ−２及びＰＯＡｃ−３を得た。また、それぞれ水性樹脂特性を表１に示した。
【００７２】
製造例３  ポリプロピレン系樹脂ＰＯ−１の製造
１０００ｍｌ丸底フラスコに、脱イオン水１１０ｍｌ、硫酸マグネシウム・７水和物２２．２ｇ及び硫酸１８．２ｇを採取し、攪拌下に溶解させた。この溶液に、市販の造粒モンモリロナイト１６．７ｇを分散させ、１００℃まで昇温し、２時間攪拌を行った。その後、室温まで冷却し、得られたスラリーを濾過してウェットケーキを回収した。回収したケーキを１０００ｍｌ丸底フラスコにて、脱塩水５００ｍｌにて再度スラリー化し、濾過を行った。この操作を２回繰り返した。最終的に得られたケーキを、窒素雰囲気下１１０℃で終夜乾燥し、化学処理モンモリロナイト１３．３ｇを得た。
【００７３】
得られた化学処理モンモリロナイト４．４ｇに、トリエチルアルミニウムのトルエン溶液（０．４ｍｍｏｌ／ｍｌ）２０ｍｌを加え、室温で１時間攪拌した。この懸濁液にトルエン８０ｍｌを加え、攪拌後、上澄みを除いた。この操作を２回繰り返した後、トルエンを加えて、粘土スラリー（スラリー濃度＝９９ｍｇ粘土／ｍｌ）を得た。
【００７４】
別のフラスコに、トリイソブチルアルミニウム０．２ｍｍｏｌを採取し、ここで得られた粘土スラリー１９ｍｌ及びジクロロ［ジメチルシリレン（シクロペンタジエニル）（２，４−ジメチル−４Ｈ−５，６，７，８−テトラヒドロ−１−アズレニル）ハフニウム１３１ｍｇ（５７μｍｏｌ）のトルエン希釈液を加え、室温で１０分間撹拌し、触媒スラリーを得た。
【００７５】
次いで、内容積２４リットルの誘導攪拌式オートクレーブ内に、トルエン１１Ｌ、トリイソブチルアルミニウム３．５ｍｍｏｌ、液体プロピレン２．４８Ｌ及び液体エチレン０．１６Ｌを導入した。室温で、上記触媒スラリーを全量導入し、５０℃まで昇温し重合時の全圧を０．５ＭＰａ、水素濃度を４００ｐｐｍで一定に保持しながら、同温度で２時間攪拌を継続した。攪拌終了後、未反応プロピレンをパージして重合を停止した。オートクレーブを開放してポリマーのトルエン溶液を全量回収し、溶媒並びに粘土残渣を除去したところ１８質量％のエチレン−プロピレン共重合体トルエン溶液を１１ｋｇ（１．９８ｋｇエチレン−プロピレン共重合体）得た。得られたエチレン−プロピレン共重合体の重量平均分子量Ｍｗは３０００００（ポリスチレン換算値）、ポリプロピレン（ＰＰ）部の結晶化度は４０％であった。
【００７６】
製造例４  ポリプロピレン系樹脂ＰＯ−２〜ＰＯ−７の製造
重合条件を表２に示したように変更した以外は、製造例３と同様にしてポリプロピレン系樹脂ＰＯ−２〜７を製造した。
【００７７】
製造例５  無水マレイン酸変性ポリプロピレンＰＯＭ−１の製造
還流冷却管、温度計、攪拌機の付いたガラスフラスコ中に、製造例３で得られたエチレン−プロピレン共重合体（ＰＯ−１）４００ｇとトルエン６００ｇとを入れ、容器内を窒素ガスで置換し、１１０℃に昇温した。昇温後無水マレイン酸１００ｇを加え、ｔ−ブチルパーオキシイソプロピルモノカルボナート（日本油脂社製、パーブチルＩ（ＰＢＩ））３０ｇを加え、７時間同温度で攪拌を続けて反応を行った。反応終了後、系を室温付近まで冷却し、アセトンを加えて、沈殿したポリマーを濾別した。更に、アセトンで沈殿・濾別を繰り返し、最終的に得られたポリマーをアセトンで洗浄した。洗浄後に得られたポリマーを減圧乾燥することにより、白色粉末状の無水マレイン酸変性ポリマーＰＯＭ−１が得られた。この変性ポリマーの赤外線吸収スペクトル測定を行った結果、無水マレイン酸基の含量（グラフト率）は、３．６質量％（０．３６ｍｍｏｌ／ｇ）であった。また重量平均分子量は１０００００であった。
【００７８】
製造例６  無水マレイン酸変性ポリプロピレンＰＯＭ−２〜ＰＯＭ−９の製造
使用するポリプロピレン系樹脂、配合を表３に示したように変更した以外は、製造例５と同様にして無水マレイン酸変性ポリプロピレンＰＯＭ−２〜ＰＯＭ−９を製造した。
【００７９】
製造例７  水性無水マレイン酸変性ポリプロピレンＰＯＭＷ−１の製造
攪拌羽根、温度計、滴下装置、温度制御装置及び冷却管を付けた反応装置に、製造例５で作製したＰＯＭ−１  １００ｇ、トルエン２００ｇを加え、１００℃に昇温して溶解し、７０℃まで冷却した。その後ノニオン系界面活性剤エマルゲン２２０（花王製、ＨＬＢ＝１４．２、固形分１００％）１５ｇ及びノニオン性界面活性剤エマルゲン１４７（花王製、ＨＬＢ＝１６．３、固形分１００％）１５ｇを加えて溶解し、５０℃まで冷却した。温度を５０℃に保ったまま、イオン交換水５２０ｇを少しずつ加え転相乳化した。
その後、室温まで冷却して２−アミノ−２−メチル−１−プロパノールを加えてｐＨ＝８に調製した後、減圧下で脱トルエン操作を行い、若干のイオン交換水で調製し、固形分２０％のポリプロピレン水分散体を得た。
ポリプロピレン水分散体の平均粒径は０．３２μｍであった。
【００８０】
製造例８  水性無水マレイン酸変性ポリプロピレンＰＯＭＷ−２〜９の製造
配合量を表４に示したように変更した以外は、製造例７と同様にして水性無水マレイン酸変性ポリプロピレンＰＯＭＷ−２〜９を製造した。
【００８１】
実施例１  水性塗料組成物の製造
アデカボンタイターＨＵＸ５６１（ＡＤＥＫＡ社製）１２５．０ｇ（固形分４０％）、水性塩素化ポリオレフィン変性アクリル樹脂（上記ＰＯＡｃ−１）６６．７ｇ（固形分３０％）、水性無水マレイン酸変性ポリプロピレン（上記ＰＯＭＷ−１）１５０ｇ（固形分２０％）を攪拌しながら順次容器に仕込み均一に攪拌した。次にポリフローＫＬ２４５（共栄社化学（株）製）５．０ｇ（固形分１００％）、ＭＰＰ６２０ＶＦ（Ｍｉｃｒｏｐｏｗｄｅｒｓ社製）５．０ｇ（固形分１００％）、ブチルセロソルブ３０．０ｇを加え攪拌した。更に、アートパールＣ８００透明（根上工業（株）製、平均粒径６μｍ）４０．０ｇを少量ずつ加えた後３０分攪拌し均一に分散した。ＦＣＷブラック４２０顔料ペースト（日本ペイント（株）製）２５．３ｇ（固形分４０．４％、ＰＷＣ７５．７％）加え、プライマルＡＳＥ６０（ロームアンドハース社製）１０．７ｇ（固形分２８．０％）、イオン交換水８．７ｇを加えて水性塗料組成物を得た。塗料の固形分は３５％であった。
【００８２】
実施例２〜１２及び比較例１〜８  水性塗料組成物の製造
配合量を表５及び６に示したように変更した以外は、実施例１と同様にして水性塗料組成物を製造した。但し、実施例２については、弾性粒子（Ｄ）をアートパールＣ４００透明（平均粒径１４μｍ、根上工業社製）を用いた。
【００８３】
〔試験片の作製〕
＜塗装方法＞
得られた水性塗料組成物を大きさ１５０ｍｍ×７０ｍｍ×３ｍｍのポリプロピレン素材にスプレー塗装し、室温にて５分放置し、６０℃で２０分焼き付けて、乾燥膜厚２５μｍの試験片を得た。
得られた試験片を下記規準に基づいて評価した。結果を表７〜８に示す。なお、樹脂の伸び率は、上述した方法による測定値である。
【００８４】
また、表に記載した結晶化度（立体規則性）、重量平均分子量、Ｔｇは、上述した方法による測定値である。更に、エマルション粒子の平均粒径は、レーザー回折式粒度分布計（マイクロトラックＵＰＡ：日機装社製）で測定した値である。
【００８５】
（グラフト率）
重合体２００ｍｇとクロロホルム４８００ｍｇを１０ｍｌのサンプル瓶に入れて５０℃で３０分加熱し完全に溶解させる。材質ＮａＣｌ、光路長０．５ｍｍの液体セルにクロロホルムを入れ、バックグラウンドとした。次に溶解した重合体溶液を液体セルにいれて、日本分光（株）製ＦＴ−ＩＲ４６０ｐｌｕｓを用い、積算回数３２回にて赤外線吸収スペクトルを測定した。無水マレイン酸のグラフト率は、無水マレインをクロロホルムに溶解した溶液を測定し検量線を作成したものを用いて計算した。そしてカルボニル基の吸収ピーク（１７８０ｃｍ−１付近の極大ピーク、１７５０〜１８１３ｃｍ−１）の面積から、別途作成した検量線に基づき、重合体中の酸成分含有量を算出し、これをグラフト率（質量％）とした。
【００８６】
〔塗膜性能の評価〕
＜密着性＞
カッターナイフで、塗膜上に２ｍｍ幅の縦・横カットを入れ、１００枡目を形成し、その上に粘着テープを密着させ、テープの一方の端を持ち上げて上方に剥がす。この剥離動作を同一箇所で３回実施し、１枡目内で塗膜が面積比５０％以上剥がれた正方枡目の個数で示す。０個を合格（○）とし、１個以上を不合格（×）とした。
【００８７】
＜耐牛脂性＞
試験片の表面に、２ｇ／１００ｃｍ２の牛脂（試薬）を均一に塗り広げる。試験片にやや小さめな布（ネル）をのせ、これを８０℃の雰囲気に設定した強制対流のない電気炉に１週間放置する。
規定時間後取り出し、接着テープが十分に付着するように水洗する。
乾布摩擦堅牢度試験及び、クロスカットによる密着性試験を行い、摩擦試験による「塗膜剥がれなし」「素地露出なし」、密着試験による「剥がれなし」を合格（○）とし、いずかが合格とはいえないものを不合格（×）とする。
なお、クロスカットによる密着試験のカット部の長さは２ｃｍとし、
乾布摩擦堅牢度試験の条件は、
乾布：ガーゼ（薬局方）５枚重ね
摩擦子の荷重：４９．０４ｋＰａ（５００ｇｆ／ｃｍ２）
摩擦子のストローク：１００ｍｍ
摩擦回数：２００回往復
とする。
【００８８】
＜耐擦傷性＞
荷重２ｋｇ／ｃｍ２、摩擦子ガーゼ５枚重ね、摩擦回数２０往復、スピード３０往復／分でラビング試験を行った。
○：著しい傷つき、色落ちや素地の露出のないもの。
×：著しい傷つき、色落ちや素地の露出のあるもの。
【００８９】
触感（ソフト感）の評価
＜しっとり感＞
サンプルに指で触れた際の触感を下記規準に基づいて評価した。
○：試験片を手で触れた際に、ほどよいしっとり感が感じられる。
×：試験片を手で触れた際に、ほどよいしっとり感が感じられない、べたつき感がある。
【００９０】
＜さらさら感＞
サンプルに指で触れた際の触感を下記規準に基づいて評価した。
○：試験片を手で触れた際に、ほどよいさらさら感が感じられる。
×：試験片を手で触れた際に、ほどよいさらさら感が感じられない。
【００９１】
【表１】
2008056913.tif 000002
【００９２】
【表２】
2008056913.tif 000003
【００９３】
【表３】
2008056913.tif 000004
【００９４】
【表４】
2008056913.tif 000005
【００９５】
【表５】
2008056913.tif 000006
【００９６】
【表６】
2008056913.tif 000007
【００９７】
【表７】
2008056913.tif 000008
【００９８】
【表８】
2008056913.tif 000009
【００９９】
表７の結果から、実施例の塗料を用いると、密着性、耐牛脂性、耐擦傷性に優れた塗膜を得ることができ、また、ソフト感にも優れていた。一方、表８の結果から、比較例の塗料を用いた場合は、すべての性能に優れたものは得られなかった。
【産業上の利用可能性】
【０１００】
本発明の自動車内装材用水性塗料組成物は、種々のプラスチック基材及びこれらの成形品等に好適に用いることができる。
【図面の簡単な説明】
【０１０１】
【図１】樹脂の融点測定方法を示した概略図である。
【図２】樹脂のＴｇ測定方法を示した概略図である。
【図１】
2008056913.tif 000010
【図２】
2008056913.tif 000011